Brevet FR2476700A1 — publié le 19810828

Procédé pour la fabrication de tissus crêpés façonnés. La présente invention concerne un procédé pour la fabri- cation de tissus crêpés façonnés, au cours duquel pendant l'apprêt est utilisée une impression avec lessive alcaline façonnée. Les tissus crêpés en coton sont fabriqués pour la plupart par des procédés chimiques et, à vrai dire, de façon à ce que le tissu soit exposé pendant l'apprêt à une impression avec lessive alcaline façonnée. Là o le tissu est imprimé avec une lessive alcaline, les fils de coton se rétractent, aux en- droits non imprimés ils conservent leur longueur initiale, ce qui fait que le tissu est crêpé aux endroits non imprimés. Etant donné que le dessin de l'impression est le plus souvent en forme de raies, le crêpage ressemble à des rayures verti- cales, parallèles entre elles et ordonnées. Par lavages répé- tés, l'effet de la lessive alcaline et également le caractère crêpé ainsi que la solidité au frottement et la résistance à la rupture du tissu sont affaiblis. Avec des procédés mécaniques, le tissu de coton est crêpé de façon à ce que le tissu soit tissé en général avec 100% de fils de chaîne normalement tordus et 100% de fils de trame surtordus puis il est mouillé avec de l'eau chaude. Sous l'in- fluence du mouillage, les fils surtordus perdent davantage leur état de torsion que les fils normaux qui sont dans une grande mesure plus courts et de ce fait le tissu prend un caractère crêpé qui, cependant, est plus faible que celui obtenu par les procédés chimiques et est également de type parallèle et ordonné. On connaît également un procédé dans lequel sont utilisés des fils de coton surtordus aussi bien pour la chaîne que pour la trame mais, étant donné que dans ce cas, le tissu se rétrécit dans les deux directions, il prend davantage un caractère gonflé qu'un caractère crêpé. Le tissu crêpé fabriqué par un procédé mécanique ne perd pas son carac- tère crêpé par lavages répétés, ce caractère est même un peu plus accentué. L'objet de la présente invention est de fournir un nou- veau procédé de ce genre avec lequel, en utilisant les dispo- sitifs précédents, peut être fabriqué un tissu crêpé façonné de ce genre avec peu de frais de travail, dont les surfaces crêpées ont un caractère crêpé irrégulier et plus accentué que celui obtenu jusqu'à présent, qui possède une grande résis- tance à l'usure, conserve son caractère crêpé même après des lavages répétés, qui par suite de son crêpage accentué dans le support, même dans le cas d'une étoffe légère, possède un effet agréable, encore plus chaud, et qui peut être non seu- lement teint et décoré avec une impression multicolore, mais est approprié également à une teinture sélective. La présente invention s'appuie sur la connaissance que cet objet est facilement réalisé quand le procédé de crêpage réunit aussi bien le procédé chimique (effectué avec l'impres- sion à la lessive alcaline) que le procédé mécanique (utilisé avec des fils surtordus) dans une certaine combinaison. Par conséquent la caractéristique du procédé conforme à la présente invention repose sur le fait que le tissu est tissé en fils de coton normalement tordus et en fils de coton surtordus dans un rapport déterminé et est mouillé avant ou après l'impression avec la lessive alcaline à une température de 600-950C. Avec le procédé conforme à la présente invention, le tissu peut être tissé avantageusement avec 100% de fils de chaîne normalement tordus et 100% de fils de trame surtordus, ou bien avec 100% de fils de chaîne normalement tordus et des fils de trame normalement tordus et surtordus mélangés grou- pés, ou bien avec des fils de chaîne normalement tordus et surtordus groupés et 100% de fils de trame surtordus, de plus avec des fils de chaîne normalement tordus et surtordus grou- pés et des fils de trame normalement tordus et surtordus groupés, ou bien avec 100% de fils de chaîne surtordus et de fils de trame normalement tordus et surtordus groupés, ou bien avec 100% de fils de chaîne surtordus et 100% de fils de trame surtordus. Une caractéristique pour le procédé conforme à la présente invention est encore que le tissu peut ainsi être tissé même en fils teints ou bien que le tissu peut être teint avant ou après l'impression avec la lessive alcaline sans blanchiment, ou bien après blanchiment ultérieur, avec des colorants réactifs, directs, ou diazoiques, ou bien il peut être décoré par impression multicolore. La présente invention est illustrée par les exemples descriptifs et non limitatifs ci-après. EXEMPLE 1 Fabrication d'un tissu crêpé blanc. Le tissu est tissé avec des fils de chaîne en coton brut normalement tordus ayant un titre Nm = 40 et comptant 500 torsions par mètre et des fils de coton surtordus ayant un titre Nm = 37 et comptant 960 torsions par mètre. Ensuite, le tissu est imprimé avec de la lessive alcaline au moyen d'un cylindre muni de rainures. La masse de lessive de composition connue ayant une teneur en lessive de 360 à 400 g/litre peut être constituée par exemple par 35 kg d'épaississant calculés sur 1000 litres (par exemple épaississant vendu sous la marque "Solvitose C5"), 878 kg de NaOH à 441Baumé, 300 litres d'eau et 5 kg d'un agent mouillant vendu sous la marque "Precomercin". Après l'impression avec la lessive alcaline, le tissu est vaporisé pendant 15 à 30 minutes et laissé au repos, puis il est rincé en traversant plusieurs cuves d'abord dans l'eau froide pure, puis en un liquide de rinçage maintenu constamment à pH 2 en ajoutant de l'acide chlorhydrique, puis dans l'eau de rinçage chauffé à la température de 900 à 950C contenant 2% en poids d'un savon d'alcool gras sulfoné, puis dans l'eau chaude pure et finalement dans l'eau froide. Le tissu est débarrassé de son eau par essorage, ouvert au moyen d'une ouvreuse de boyaux horizontale. Ensuite, le tissu est saturé de chlore à pH 9-10 dans une cuve contenant une solu- tion aqueuse d'hypochlorite de sodium à 5 g/litre de chlore actif, placé dans un J-box pendant 40 à 50 minutes, puis le chlore est éliminé d'abord à la température ordinaire dans une cuve contenant une solution renfermant 2 g/litre de bisulfite de sodium, puis acidifié dans une solution aqueuse renfermant 2 g/litre d'acide chlorhydrique à 500C, enfin rincé dans l'eau froide. Sur un tambour sécheur par aspiration, le tissu est séché, sa largeur est réglée sur un cadre d'apprêt. Pendant le processus, le tissu est crêpé chimiquement par l'impression avec la lessive alcaline, mais il est crêpé méca- niquement pendant le rinçage avec l'eau chaude. EXEMPLE 2 Fabrication de tissu crêpé teint sélectivement. Le tissu est tissé alternativement avec 6 fils de chaîne de coton brut tordus normaux ayant un titre Nm = 50 et comp- tant 500 torsions par mètre et 6 fils de chaîne de coton surtordus ayant un titre Nm = 40 et comptant 1000 torsions par mètre et avec 100% de fils de trame de coton surtordus ayant un titre Nm = 37 et comptant 1100 torsions par mètre; il est ensuite traité par le même procédé que décrit dans l'exemple 1, puis est teint avec un colorant réactif. La teinture est sélective: une autre nuance se forme sur les parties impri- mées avec la lessive alcaline et une autre nuance se forme sur les parties non imprimées. EXEMPLE 3 Fabrication de tissu tissé multicolore. Le tissu est tissé alternativement avec 8 fils de chaîne de coton tordus normaux teints en jaune Nm = 47 et 450 tor- sions par mètre et 6 fils de chaîne de coton surtordus teints en brun, Nm = 30, et 1000 torsions par mètre et également de 8 fils de trame de coton tordus normaux teints en jaune, Nm = 47, et 450 torsions par mètre et 6 fils de trame de coton surtor- dus teints en brun, Nm = 30, et 1000 torsions par mètre, puis le procédé de l'exemple 1 est poursuivi d'une façon analogue sauf que le processus de blanchiment par le chlore est supprimé. EXEMPLE 4 Fabrication de tissu imprimé avec un colorant. Le tissu est tissé avec des fils de chaîne de coton surtordus brut, Nm = 37, et 960 torsions par mètre et des fils de trame de coton tordus normaux, Nm = 40, et 500 torsions par mètre, puis les opérations décrites dans l'exemple 1 sont réalisées ensuite, le tissu est décoré avec une impression multicolore avec des colorants réactifs ou pigmentaires. EXEMPLE 5 Fabrication de tissu crêpé teint uni. Le tissu est tissé alternativement avec des fils de chaîne de coton normalement tordus brut, Nm = 40, et 500 tor- sions par mètre et des fils de chaîne de coton surtordus, Nm = 37, et 960 torsions par mètre et des fils de trame de coton surtordus, Nm = 36, et 960 torsions par mètre, puis il est rincé en traversant plusieurs cuves, tout d'abord dans l'eau chaude à 600-701C, puis dans l'eau chaude à 900950C contenant 2 g/litre de carbonate de sodium et 0,5 g par litre d'alcool gras sulfoné, puis dans l'eau chaude pure tout d'abord égale- ment à 900-951C, puis dans l'eau froide, ouvert au moyen d'une ouvreuse de boyaux verticale, séché sur un tambour sécheur par aspiration, puis soumis à l'impression avec la lessive alca- line de la façon décrite dans l'exemple 1, laissé au repos, vaporisé, teint avec un colorant direct, essoré, ouvert avec une ouvreuse de boyaux horizontale, séché sur un tambour sécheur par aspiration, enfin sa largeur est réglée sur un cadre. Comme on peut le voir d'après les exemples ci-dessus, le procédé de la présente invention peut être réalisé selon des variantes diverses, ce qui donne des effets différents aussi bien en ce qui concerne l'aspect que le toucher. Bien entendu les exemples donnés ne forment qu'une partie des variantes possibles; ainsi, par exemple les machines d'impression et la composition des. liquides de rinçage peuvent s'écarter de celles indiquées dans les exemples, celles connues dans la technologie de l'industrie textile et les variantes possibles n'ont pas d'influence sur la caractéristique de la présente invention. Les résultats des expériences mentionnées ont vérifié les présomptions liées à la présente-invention dans chaque point de vue et ont correspondu aux objets de celle-ci: à savoir la résistance à la traction et la solidité au frottement du tissu crêpé sont améliorées, sa surface crêpée est plus accen- tuée que celle des tissus crêpés fabriqués jusqu'à présent tout en obtenant un effet de crêpage irrégulier; même l'étoffe légère a un effet chaud et plus agréable; en outre, le tissu peut être non seulement teint et décoré avec une impression multicolore, mais il peut être teint également sélectivement. De plus, il a un aspect très'attrayant et de ce fait peut être très utilisé pour les tissus de mode, enfin, même après plu- sieurs lavages il conserve son caractère crêpé qui est même renforcé. REVENDICATIONS 1. Procédé pour la fabrication de tissu crêpé façonné, au cours duquel est utilisée une impression façonnée avec une lessive alcaline pendant l'apprêtage, caractérisé par le fait que le tissu est tissé avec des fils de coton normalement tordus et des fils de coton surtordus dans un rapport choisi et qu'il est mouillé à une température de 60 à 95 C avant ou après l'impression avec la lessive alcaline. 2. Procédé selon la revendication 1, caractérisé par le fait que le tissu est tissé avec 100% de fils de chaîne norma- lement tordus et 100% de fils de trame surtordus. 3. Procédé selon la revendication 1, caractérisé par le fait que le tissu est tissé avec 100% de fils de chaîne norma- lement tordus et des fils de trame normalement tordus et surtordus mélangés groupés. 4. Procédé selon la revendication 1, caractérisé par le fait que le tissu est tissé avec des fils de chaîne normale- ment tordus et surtordus groupés et 100% de fils de trame surtordus. 5. Procédé selon la revendication 1, caractérisé par le fait que le tissu est tissé avec des fils de chaîne normale- ment tordus et surtordus groupés et avec des fils de trame normalement tordus et surtordus groupés. 6. Procédé selon la revendication 1, caractérisé par le fait que le tissu est tissé avec 100% de fils de chaîne sur- tordus et des fils de trame normalement tordus et surtordus groupés. 7. Procédé selon la revendication 1, caractérisé par le fait que le tissu est tissé avec 100% de fils de chaîne sur- tordus et 100% de fils de trame surtordus. 8. Procédé selon l'une quelconque des revendications 1 à 7, caractérisé par le fait que le tissu est tissé avec des fils teints. 9. Procédé selon l'une quelconque des revendications 1 à 7, caractérisé par le fait que le tissu est teint avec des colorants réactifs directs ou diazolques, ou décoré avec une impression multicolore, avant ou après l'impression avec la lessive alcaline, sans ou sur le blanchiment qui- lui fait suite.